(57)【特許請求の範囲】
【請求項１】
水と、顔料と、酸成分をアンモニアで中和したアンモニウム塩と、前記酸成分よりもｐＫａが高い水溶性樹脂と、架橋剤とを含有し、
前記酸成分のｐＫａが５以下であることを特徴とするインクジェット用水性インク。
【請求項２】
前記架橋剤が、オキサゾリン基及びカルボジイミド基の少なくとも１つを有することを特徴とする請求項１に記載のインクジェット用水性インク。
【請求項３】
前記水溶性樹脂は、前記アンモニアで中和されたカルボキシル基を有する樹脂である、請求項１または２に記載のインクジェット用水性インク。
【請求項４】
前記酸成分が前記インクジェット用水性インクに対して０．１質量％以上１０質量％以下含まれていることを特徴とする請求項１から３のいずれか１項に記載のインクジェット用水性インク。
【請求項５】
前記アンモニアのインクジェット用水性インク中の濃度が０．０１ｍｏｌ／Ｌ以上３．００ｍｏｌ／Ｌ以下であることを特徴とする請求項１から４のいずれか１項に記載のインクジェット用水性インク。
【請求項６】
前記水の、前記インクジェット用水性インクに対する含有量が２０質量％以上９０質量％以下であることを特徴とする請求項１から５のいずれか１項に記載のインクジェット用水性インク。
【請求項７】
前記顔料が、前記酸成分よりもｐＫａが高い樹脂で分散されたことを特徴とする請求項１から６のいずれか１項に記載のインクジェット用水性インク。
【請求項８】
請求項１から７のいずれか１項に記載のインクジェット用水性インクを用いたインクジェット画像形成方法において、前記インクジェット用水性インクが吐出される記録媒体の画像形成面が３０℃以上９０℃以下に加温されていることを特徴とするインクジェット画像形成方法。
【請求項９】
前記記録媒体は非吸収性の記録媒体である、請求項８に記載のインクジェット画像形成方法。
【発明の詳細な説明】
【技術分野】
【０００１】
本発明は、インクジェット方式により画像を形成するインクジェット画像形成方法およびそれに用いられるインクジェット用インクに関し、特にインクジェット用水性インクに関する。
【背景技術】
【０００２】
インクジェット記録方法は、簡便・安価に画像を形成できるため、写真、各種印刷、サイン、カラーフィルター等、様々な印刷分野に利用されている。【０００３】
近年、環境負荷の小さい水性インクを用いて、長期の耐候性が求められる屋外掲示物や曲面を有する物体への密着性が求められる印字物等、広い用途で塩化ビニル製などの非吸水性記録媒体へ印刷するサイン用途の需要が増加している。しかし、水性インクは非吸収性メディアでの十分な擦過性を得ることが難しく、擦過性を改善する必要があった。塩化ビニルなどの非吸収性媒体の擦過性を上げるために、樹脂と架橋剤を含有した水性インクが開示されている（例えば、特許文献１参照）。しかし、この技術では擦過性は改善されるものの、水性インクを吐出後の架橋反応速度が律速になっているため、樹脂と架橋剤が硬化するまでに多くの時間を要していた。そのため、架橋反応速度の向上が課題であった。また、架橋反応速度を上げるためにメディアを高温加熱する手段が知られているが、耐熱性があるメディアにしか適用できず、メディア汎用性がなくなる問題がある。【０００４】
また、非吸収性メディア（塩化ビニル、アート紙、コート紙など）に高速で印刷する用途が拡大しているが、このような媒体に水性インクで画像を形成すると、インク同士が寄り集まり、斑や滲み（以下、このような斑や滲みをブリーディングと呼ぶ）が発生してしまう問題があった。この画質劣化を改善するには、印字後すぐにインクがある程度の粘度に達していることが知られている。増粘技術としては、バインダー樹脂としてアミンで中和された非水溶性樹脂を含むインクジェットインクを用いて印字する方法によりブリーディングを低減する技術が開示されている（例えば特許文献２参照）。しかしながら、ブリーディングが発生するという課題に対して、満足のいく結果を得られていなかった。
【先行技術文献】
【特許文献】
【０００５】
【特許文献１】特開２００１−２７９１５１号公報
【特許文献２】特開２００７−２６９８６４号公報
【発明の概要】
【発明が解決しようとする課題】
【０００６】
本発明の目的は、乾燥時間が短くても優れた擦過性を有し、さらに高いブリーディング耐性、保存安定性を有するインクジェット用水性インク、およびインクジェット画像形成方法を提供することにある。
【課題を解決するための手段】
【０００７】
本発明の上記目的は、下記の手段により達成される。【０００８】
１．水と、顔料と、有機酸または無機酸と、アミンと、該有機酸または無機酸よりもｐＫａが高い樹脂と、架橋剤とを含有することを特徴とするインクジェット用水性インク。【０００９】
２．前記有機酸または無機酸と、前記アミンとがアミン塩の解離により形成されることを特徴とする前記１に記載のインクジェット用水性インク。【００１０】
３．前記有機酸または無機酸と、前記アミンがアンモニウム塩の解離により形成されることを特徴とする前記１に記載のインクジェット用水性インク。【００１１】
４．前記架橋剤が、オキサゾリン基及びカルボジイミド基の少なくとも１つを有することを特徴とする前記１から３のいずれか１項に記載のインクジェット用水性インク。【００１２】
５．前記有機酸または無機酸が前記インクジェット用水性インクに対して０．１質量％以上１０質量％以下含まれていることを特徴とする前記１から４のいずれか１項に記載のインクジェット用水性インク。【００１３】
６．前記アミンのインクジェット用水性インク中の濃度が０．０１ｍｏｌ／Ｌ以上３．００ｍｏｌ／Ｌ以下であることを特徴とする前記１から５のいずれか１項に記載のインクジェット用水性インク。【００１４】
７．前記有機酸または無機酸のｐＫａが５以下であることを特徴とする前記１から６のいずれか１項に記載のインクジェット用水性インク。【００１５】
８．前記水の、前記インクジェット用水性インクに対する含有量が２０質量％以上９０質量％以下であることを特徴とする前記１から７のいずれか１項に記載のインクジェット用水性インク。【００１６】
９．前記顔料が、前記有機酸または無機酸よりもｐＫａが高い樹脂で分散されたことを特徴とする前記１から８のいずれか１項に記載のインクジェット用水性インク。【００１７】
１０．前記１から９のいずれか１項に記載のインクジェット用水性インク、を用いたインクジェット画像形成方法において、前記インクジェット用水性インクが吐出される記録媒体の画像形成面が３０℃以上９０℃以下に加温されていることを特徴とするインクジェット画像形成方法。
【発明の効果】
【００１８】
本発明により、乾燥時間が短くても優れた擦過性を有し、さらにブリーディング耐性、保存安定性を有するインクジェット用水性インク及びインクジェット画像形成方法を提供することができる。
【図面の簡単な説明】
【００１９】
【図１】本発明のインクジェット画像形成方法に用いられるインクジェット記録装置の一例を示す模式図である。
【図２】インクジェット記録装置の各ヘッド底部におけるノズルの配置を示す底面図である。
【図３】インクジェット記録装置のヘッドユニット構成の一例を示す模式図である。
【発明を実施するための形態】
【００２０】
本発明者らが鋭意検討したところ、反応場を酸性にすることで架橋剤と樹脂の架橋速度を早めることができることを見出した。すなわち、インク中に有機酸または無機酸と、アミンを共存させた時に、アミンの揮発によってインク中で解離していた酸成分のみが残り、ｐＨを酸性まで下げることができ、その結果、架橋反応が進行する。また、酸を共存させることで、アミンの揮発によって水溶液中の平衡関係からｐＫａの大きな樹脂のカウンターアニオンが優先的に水素イオンと結合されるので、水が残存する状態でも非解離のカルボキシル基と架橋基を反応させることができ、架橋反応時間短縮が可能になる。
【００２１】
一般に例えば、水溶液中にカルボキシル基を有する樹脂と、オキサゾリン基を有する化合物が共存する場合、水溶液中では該樹脂と化合物は均一に溶解し、該樹脂は塩基で中和されているため、塩基性雰囲気下ではほとんど反応しない。しかし、水分がなくなった際にカルボキシル基とオキサゾリン基が結合し、架橋構造が形成されて不揮発成分が造膜されることにより擦過性が改善されることが知られている。
【００２２】
揮発性のアミンで中和したカルボキシル基を有する樹脂が記録媒体に吐出されると、水分の蒸発と共にアミンが揮発する。インクのｐＨ変化に注目し蒸発過程でのインクのｐＨを測定すると、経時的にインクのｐＨは減少するがある程度のｐＨまでしか低下せず、オキサゾリン基との架橋反応が促進される酸性ｐＨまでは低下していないことが分かった。
【００２３】
そこで、本発明に記載の有機酸または無機酸と、アミンを添加することによりｐＨの低下を促進させ、酸性雰囲気下にすることで、架橋反応を促進し、樹脂と架橋剤の硬化時間を短縮する。また、ｐＨの低下によって樹脂の溶解性や顔料の分散性を低下させることにより、析出・凝集を起こさせ、樹脂同士、顔料同士、または樹脂と顔料間の相互作用を増大させ、さらには樹脂、顔料、架橋剤との架橋反応を促進することにより増粘することで、ブリーディングを低減する技術思想に至った。
【００２４】
また本発明は、アミンの揮発を架橋反応、増粘のトリガーにしているので、密閉系で保存することでｐＨが低下せずに長時間保存することが可能となり、保存安定性に優れる。また、ブリーディングを低減するためにインクを凝集させる機能を有する処理液を付与し、インクジェットインクを吐出する画像形成方法と比較して、インクジェットインクのみを用いた簡便な画像形成方法で高画質が得られる。
【００２５】
本発明を更に詳しく説明する。
【００２６】
《インクジェット用水性インク》（以後、単にインクジェットインクまたはインクともいう）
本発明に係るインクジェット用水性インクについて説明する。
【００２７】
本発明に係るインクジェット用水性インクは、水と、顔料と、有機酸または無機酸と、アミンと、該有機酸または無機酸よりもｐＫａが高い樹脂と、架橋剤を含有するインクである。さらに、インクジェット記録時に記録媒体の画像形成面を加温することによって、架橋反応を促進することができ、その結果、乾燥条件が短くても優れた擦過性を有し、さらにはブリーディングを低減することができる。
【００２８】
また、上記課題を解決するには、水と、顔料と、有機酸または無機酸と、アミンと、該有機酸または無機酸よりもｐＫａが高い樹脂と、架橋剤とを含有し、解離して形成される酸成分のｐＫａが５以下の場合であることが好ましい。
【００２９】
ここで、本発明に係るインクジェット用水性インクにより、本発明の効果が発現する理論を説明する。まず、着弾後にインク中のアミンが、揮発性が高いために空気中に放出されるので、その結果、インク中のＨ＋が増加し、ｐＨが低下する。つまり、アミンの揮発により、インク中で解離していた酸成分のみが残り、インクジェット用水性インクは酸性を示す。さらに、水溶液中の平衡関係からｐＫａの大きな水溶性樹脂のカウンターアニオンが優先的に水素イオンと結合されるので、非解離状態の樹脂中のカルボキシル基と、架橋剤の架橋基の反応が水溶液中でも起きる。よって、インクの乾燥時間が短縮されたのは、反応雰囲気が酸性であること、水溶液中でも架橋反応が進行するためであると推測している。
【００３０】
さらに、ブリーディングが低減したのは、顔料分散樹脂が非解離状態になるｐＨまで低下したことによって顔料表面の電荷反発が低下し、電荷を失った顔料同士が凝集したためであり、さらに顔料表面のカルボキシル基と架橋剤の架橋基が反応し、顔料を介して三次元ネットワークを形成することによって粘度が急激に上昇したためであると推測している。
【００３１】
また、水溶性の塩が存在するので、水の蒸発によりインクが濃縮され固形分濃度が増加すると塩析によって、より樹脂の析出、顔料の凝集が促進される。
【００３２】
上述した効果は、有機酸または無機酸と、アミンが、アミン塩から形成された場合、さらには、樹脂が水溶性樹脂である場合には特に効果が大きい。
【００３３】
（有機酸または無機酸）
本発明に係る有機酸とは、有機化合物のうち酸性をもつものをいう。但し、下述する本発明に係る樹脂は含まない。
【００３４】
また、本発明に係る無機酸とは、非金属を含む酸基が水素と結合してできた酸をいう。本発明に係る有機酸または無機酸は、インク中に存在する樹脂と比べて、ｐＫａが低ければ、いかなるものも使用できる。これらの酸は、インク中で水素イオンと解離したイオンの状態、水素イオンと結合した状態もしくは双方の状態で存在し、本発明では、インク中にいずれかの状態にあっても酸と呼ぶ。有機酸としては、蟻酸、酢酸、プロピオン酸、酪酸、イソ酪酸、吉草酸、イソ吉草酸、シュウ酸、マロン酸、コハク酸、グルタル酸、マレイン酸、フマル酸、シトラコン酸、イタコン酸、トリカルバリル酸、グリコール酸、チオグリコール酸、乳酸、リンゴ酸、酒石酸、クエン酸、イソクエン酸、グルコン酸、ピルビン酸、オキサル酢酸、ジグリコール酸、安息香酸、フタル酸、マンデル酸、サリチル酸などが挙げられる。但し、これらに限定されるものではない。
【００３５】
無機酸としては、酢酸、塩酸、硫酸、亜塩素酸、硝酸、亜硝酸、亜硫酸、亜燐酸、燐酸、塩素酸、次亜リン酸、臭化水素酸、ヨウ化水素酸、アミド硫酸、ホウ酸などが挙げられる。但し、これらに限定されるものではない。
【００３６】
本発明で利用する有機酸または無機酸は、ｐＫａが５以下であることが好ましい。酸を複数添加した場合は、酸成分全体としてｐＫａが５以下であることが好ましい。なお、ここで言うｐＫａとは、酸解離定数Ｋａの逆数の対数値を表すものであり、数値が小さいほど強い酸を意味し、数値が大きいほど弱い酸を意味する。また、本発明においてｐＫａとは、ｐＫａが複数存在する有機酸又は無機酸に関しては、最も数値の小さいｐＫａの値を表す。有機酸または無機酸のｐＫａの測定は、例えば、従来からよく用いられる滴定方法に従って求めることができる。
【００３７】
本発明に係る有機酸又は無機酸は、インクを調整する際に、有機酸又は無機酸を直接加えてもよいし、アミン塩を添加することで該アミン塩の酸成分を有機酸又は無機酸としてもよい。
【００３８】
（アミン）
本発明に係るアミンとは、アンモニア又はアンモニアの水素原子を炭化水素残基で置換した化合物である。
【００３９】
本発明に係るアミンは、樹脂と架橋剤の硬化を促進するためのトリガーとして存在する。このようにアミンがトリガーとしての効果を有するのは、アミンが揮発性を有するという特徴があるからである。
【００４０】
アミンとしては、アンモニアの他、モノエタノールアミン、ジエタノールアミン、トリエタノールアミン、エチルモノエタノールアミン、ｎ−ブチルモノエタノールアミン、ジメチルエタノールアミン、ジエチルエタノールアミン、エチルジエタノールアミン、ｎ−ブチルジエタノールアミン、ジ−ｎ−ブチルエタノールアミン、トリイソプロパノールアミン等が挙げられる。但し、これらに限定されるものではない。この中でも特に、アンモニアが好ましい。
【００４１】
これらのアミンのインク中の濃度は０．０１ｍｏｌ／Ｌ以上３．００ｍｏｌ／Ｌ以下であることが好ましい。
【００４２】
（アミン塩）
本発明に係るアミン塩とは、酸成分をアミンで中和したものを指す。その中でも特に酸成分のｐＫａが５以下であることが好ましい。また、ｐＫａを複数有する酸成分は、酸成分全体としてｐＫａが５以下であることが好ましい。
【００４３】
本発明では、ｐＨ低下作用を得るために有機酸または無機酸とアミンは、インク中にアミン塩を添加し、アミン塩から解離したものであることが好ましい。
【００４４】
本発明の効果をより向上するためには、沸点の低いアンモニアで中和された塩であることが好ましく、酸成分をアンモニアで中和したアンモニウム塩としては、例えば、燐酸三アンモニウム、硫化アンモニウム、酢酸アンモニウム、クエン酸二アンモニウム、クエン酸三アンモニウム、フタル酸アンモニウム、乳酸アンモニウム、安息香酸アンモニウム、コハク酸アンモニウム、サリチル酸アンモニウム、酒石酸アンモニウム、酒石酸水素アンモニウム、アミド硫酸アンモニウム、シュウ酸アンモニウム、シュウ酸水素アンモニウム、蟻酸アンモニウム、フッ化アンモニウム、塩化アンモニウム、臭化アンモニウム、ヨウ化アンモニウム、硝酸アンモニウム、硫酸アンモニウム等が挙げられる。但し、これらに限定されるものではない。
【００４５】
アンモニア以外のアミンを用いてもよく、アミンの例としては、モノエタノールアミン、ジエタノールアミン、トリエタノールアミン、エチルモノエタノールアミン、ｎ−ブチルモノエタノールアミン、ジメチルエタノールアミン、ジエチルエタノールアミン、エチルジエタノールアミン、ｎ−ブチルジエタノールアミン、ジ−ｎ−ブチルエタノールアミン、トリイソプロパノールアミン等が挙げられる。但し、これらに限定されるものではない。
【００４６】
前記有機酸または無機酸のインク中の含有率はインクに対して０．１質量％以上１０質量％以下であることが好ましい。
【００４７】
上記アミン塩の添加量は、インク全量に対して質量百分率で０．１％以上１０％以下であることが好ましく、より好ましくは０．２％以上５．０％以下である。０．１％以上とすることによりインクのｐＨを十分に低下させることができ、１０％以下とすることにより、揮発により放出されるアンモニア量の増加による作業環境の悪化が低減できる。
【００４８】
＜樹脂＞
本発明に係る樹脂とは、上記の有機酸または無機酸のｐＫａよりも樹脂の酸成分のｐＫａが高い樹脂であることを特徴とする。
【００４９】
該樹脂とは顔料に吸着していても、定着性や光沢の向上のために溶解状態で存在していてもよいが、好ましくは顔料に吸着している状態である。ブリーディング低減の目的で粘度を上昇させるには、顔料に吸着している樹脂に加え、インクを調整する際に当該樹脂をさらに添加するほうが、ｐＨが低下したときに樹脂、顔料、架橋剤間の相互作用を増大させるので好ましい。
【００５０】
尚、顔料に吸着している樹脂とさらにインク化の際に添加する樹脂は同じでも異なっていても良い。前記樹脂が複数添加されている場合には、少なくとも１種が有機酸または無機酸のｐＫａよりも樹脂の酸成分のｐＫａが高い樹脂であればよい。好ましくは、複数添加されている樹脂の全てが有機酸または無機酸のｐＫａよりも樹脂の酸成分のｐＫａが高い樹脂であることがよい。
【００５１】
本発明の有機酸または無機酸よりもｐＫａが高い樹脂は、水溶性であることが好ましい。
【００５２】
また、本発明の樹脂は、樹脂の酸成分がアミン等により中和されている。中和に関しては、樹脂をインク中に添加する前に、あらかじめ樹脂の酸成分を中和していてもよく、他にも、インク中に添加した後、本発明に係るアミンによって樹脂の酸成分を中和してもよい。樹脂の酸成分の中和は特に制限されず、中和の例としてアミン、金属（例えば、ナトリウム、リチウムなど）が挙げられる。乾燥後にカウンターのアミンが揮発するので、耐水性の観点からアミンによって中和された酸を有する樹脂であることが好ましい。
【００５３】
本発明に係る樹脂は、樹脂中にカルボキシル基やスルホ基等の酸の官能基を有し、該樹脂中の酸の官能基がアミンによって中和されている樹脂であることが好ましい。具体的な例としては、アクリル系、スチレンアクリル系、アクリロニトリル−アクリル系、酢酸ビニルアクリル系、ポリウレタン系、ポリエステル系などの樹脂の一部をカルボキシル基やスルホ基等の酸で修飾し、その樹脂をアミンによって中和することで得ることが出来る。中和に用いるアミンの例としては、アンモニア、ジメチルアミン、ジエチルアミン、エチルメチルアミン等が好ましく、本発明の効果がより現れる沸点の低いアンモニアが特に望ましい。
【００５４】
酸を有する樹脂は、モノマーを重合することによって得ることができる。このようなモノマーとして、アクリル酸、メタクリル酸、イタコン酸、フマル酸、スチレンの酸誘導体をラジカル共重合したものなどが挙げられる。また、必要に応じて他のモノマーと共重合しても良い。
【００５５】
酸を有する樹脂の重量平均分子量は、本発明の係る画質改善効果の観点から、３０００以上、射出性と粘度の観点から、３００００以下であることが好ましく、１００００以上、２００００以下がより好ましい。また、酸価は、６０ｍｇＫＯＨ／ｇ以上、３００ｍｇＫＯＨ／ｇ以下であることが好ましい。
【００５６】
本発明に係る樹脂の含有量は、インク全質量に対して０．５％〜１５％が好ましく、より好ましくは２．０％〜１０％である。アミンによって中和された酸を有する樹脂の含有量は、インク全質量に対して０．５％〜１５％が好ましく、より好ましくは２．０％〜１０％である。０．５％以上とすることにより、粘度上昇の効果が十分に得られ、１５％以下とすることにより、効果の向上が期待され、射出性が良好に維持される。
【００５７】
（架橋剤）
本発明に係る架橋剤とは、架橋基を有する化合物をいい、従来から公知のものが使用できる。例えば、カルボジイミド基を有する化合物、オキサゾリン基を有する化合物、エポキシ基を有する化合物、イソシアネート基を有する化合物、アルデヒド基を有する化合物、Ｎ−メチロール基を有する化合物、アクリロイル基を有する化合物、ビニルスルホン基を有する化合物、活性ハロゲン基を有する化合物、エチレンイミノ基を有する化合物、グリオキザール基を有する化合物、メラミンを有する化合物等を挙げることができるが、本発明においては、カルボジイミド基及びオキサゾリン基からなる群から選ばれる２つ以上の基（同群又は異群どちらでも構わない）を有する化合物は、混合後の保存安定性に優れ、安全性が高いので好ましい。
【００５８】
本発明に用いることのできるカルボジイミド基を有する化合物の具体例としては、カルボジイミド、Ｎ，Ｎ′−ジメチルカルボジイミド、Ｎ−エチル，Ｎ′−イソプロピルカルボジイミド、Ｎ，Ｎ′−ジイソプロピルカルボジイミド、Ｎ，Ｎ′−ジシクロヘキシルカルボジイミド、Ｎ，Ｎ′−ジフェニルカルボジイミド，Ｎ，Ｎ′−ジアセチルカルボジイミド、Ｎ，Ｎ′−ビス（２−プロペン）−カルボジイミド、Ｎ，Ｎ′−ジピロリジルカルボジイミド、Ｎ，Ｎ′−ジエトキシカルボジイミド、ビス（トリメチルシリル）カルボジイミド、１−シクロヘキシル−３−（２−モルホリノエチル）カルボジイミドメソ−パラ−トルエンスルホン酸塩、１−エチル−３−（３−ジメチルアミノプロピル）カルボジイミド塩酸塩、カルシウムシアナミド等が挙げられ、また、日清紡績ケミカル株式会社製のカルボジライトＶ−０２、Ｖ−０２、Ｖ−０２−Ｌ２、Ｖ−０４、Ｖ−０６、Ｅ−０１、Ｅ−０２なども好ましく用いることができる。
【００５９】
本発明に用いることのできるオキサゾリン化合物としては、例えば、２−オキサゾリン、２−メチル−２−オキサゾリン、２−エチル−２−オキサゾリン、２−（ｎ−プロピル）−２−オキサゾリン、２−（イソプロピル）−２−オキサゾリン、２−シクロヘキシル−２−オキサゾリン、２−フェニル−２−オキサゾリン、２−ピロリジル−２−オキサゾリン、２−アセチル−２−オキサゾリン、２−（２−プロペン）−２−オキサゾリン、４，５−ジメチル−２−オキサゾリン、２，４，４−トリメチル−２−オキサゾリン、５−フェニル−２−（２−プロピニルアミノ）−２−オキサゾリン−４−オン、４−エトキシメチレン−２−フェニル−２−オキサゾリン−５−オン等が挙げられ、また、株式会社日本触媒社製のエポクロスシリーズＫ−１０１０Ｅ、Ｋ−２０１０Ｅ、Ｋ−１０２０Ｅ、Ｋ−２０２０Ｅ、Ｋ−１０３０Ｅ、Ｋ−２０３０Ｅ、ＷＳ−５００、ＷＳ−７００、ＲＰＳ−１００５なども好ましく用いることができる。
【００６０】
これらは市販品或いは合成品のいずれのものも使用できる。
【００６１】
本発明に係る架橋剤の含有量は、インク全質量に対して固形分として０．５％〜１５％が好ましく、より好ましくは２．０％〜１０％である。０．５％以上で十分に効果を発揮することができ、１５％以下にすることで射出性と両立できる。
【００６２】
＜その他の樹脂＞
また、本発明に係るインクには、上記アミン等によって中和された樹脂とは異なる樹脂を様々の目的に応じて含有させてもよい。これらの樹脂は、複数種添加しても、共重合体として添加しても良く、エマルジョン状態で分散されていても構わない。エマルジョン状態で分散させる場合、インクジェット方式による射出性を損なわないという観点から、樹脂微粒子の平均粒径は、３００ｎｍ以下であることが好ましい。水溶性ポリマーの場合、組成や分子量は特に限定は無いが、重量平均分子量５００００以下であることが好ましい。
【００６３】
本発明においては、有機酸または無機酸と樹脂とのｐＫａの差が０．５以上あることが好ましく、更に好ましくは１以上である。
【００６４】
＜水＞
本発明に係るインクは、水を含有する。水のインク中での含有量は、少なくとも２０質量％以上９０質量％以下であることが望ましい。
【００６５】
＜水溶性有機溶媒＞
本発明に係るインクは、水溶性有機溶媒を含んでも良い。インク中に樹脂を溶解する場合、インク溶媒としては、２０質量％以上、９０質量％以下の水の他に、吐出性向上やインク物性の調整などの目的で、水溶性有機溶媒を含んでいることが好ましい。本発明の効果を損なわない限り、水溶性有機溶媒の種類には特に制限はなく、例えば、グリセリン、プロピレングリコール、ジプロピレングリコール、トリプロピレングリコール、テトラプロピレングリコール、ポリプロピレングリコール、エチレングリコール、ジエチレングリコール、トリエチレングリコール、テトラエチレングリコール、ポリエチレングリコール、デカグリセリル、１，４−ブタンジオール、１，３−ブタンジオール、１，２，６−ヘキサントリオール、２−ピロリジノン、ジメチルイミダゾリジノン、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、プロピレングリコールモノブチルエーテル、ジプロピレングリコールモノメチルエーテル、ジプロピレングリコールモノエチルエーテル、ジプロピレングリコールモノプロピルエーテル、ジエチレングリコールモノブチルエーテル、トリプロピレングリコールモノメチルエーテル、トリプロピレングリコールモノエチルエーテル、トリプロピレングリコールモノプロピルエーテル、トリプロピレングリコールモノブチルエーテル、テトラプロピレングリコールモノメチルエーテル、ジエチレングリコールジエチルエーテル、ジエチレングリコールジブチルエーテル、トリエチレングリコールジエチルエーテル、トリエチレングリコールジブチルエーテル、ジプロピレングリコールジブチルエーテル、トリプロピレングリコールジブチルエーテル、３−メチル−２，４−ペンタンジオール、ジエチレングリコールモノエチルエーテルアセタート、１，２−ヘキサンジオール、１，２−ペンタンジオール、１，２−ブタンジオール、等を挙げることができる。
【００６６】
＜顔料＞
本発明に係るインクに使用できる顔料としては、従来公知のものを特に制限なく使用でき、水分散性顔料、溶媒分散性顔料等何れも使用可能であり、例えば、不溶性顔料、レーキ顔料等の有機顔料及び、カーボンブラック等の無機顔料等を好ましく用いることができる。
【００６７】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００６８】
好ましく用いることのできる具体的顔料としては、以下の顔料が挙げられる。
【００６９】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００７０】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー１２８、Ｃ．Ｉ．ピグメントイエロー９４、Ｃ．Ｉ．ピグメントイエロー１３８等が挙げられる。
【００７１】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００７２】
以上の他にレッド、グリーン、ブルー、中間色が必要とされる場合には、以下の顔料を単独あるいは併用して用いることが好ましく、例えばＣ．Ｉ．Ｐｉｇｍｅｎｔ  Ｒｅｄ；２０９、２２４、１７７、１９４、  Ｃ．Ｉ．Ｐｉｇｍｅｎｔ  Ｏｒａｎｇｅ；４３、  Ｃ．Ｉ．Ｖａｔ  Ｖｉｏｌｅｔ；３、  Ｃ．Ｉ．Ｐｉｇｍｅｎｔ  Ｖｉｏｌｅｔ；１９、２３、３７、  Ｃ．Ｉ．Ｐｉｇｍｅｎｔ  Ｇｒｅｅｎ；３６、７、  Ｃ．Ｉ．Ｐｉｇｍｅｎｔ  Ｂｌｕｅ；１５：６、等が用いられる。
【００７３】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００７４】
本発明で用いられる顔料は、分散剤及びその他所望する諸目的に応じて必要な添加物と共に分散機により分散して用いることが好ましい。分散機としては、従来公知のボールミル、サンドミル、ラインミル、高圧ホモジナイザー等が使用できる。
【００７５】
本発明に係るインクに使用する顔料分散体の平均粒径は、１０ｎｍ以上、２００ｎｍ以下であることが好ましく、１０ｎｍ以上、１００ｎｍ以下であることがより好ましく、１０ｎｍ以上、５０ｎｍ以下であることが更に好ましい。
【００７６】
顔料分散体の粒径測定は、例えば、光散乱法、電気泳動法、レーザードップラー法等を用いた市販の粒径測定機器により求めることができる。また、透過型電子顕微鏡による顔料粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００７７】
＜界面活性剤＞
本発明に係るインクには、吐出性向上や濡れ性向上のため、界面活性剤を含んでいることが好ましい。使用される界面活性剤としては、陽イオン性、陰イオン性、両性、非イオン性のいずれの界面活性剤を用いることができる。本発明に適用可能な界面活性剤の具体例としては、特に限定するものではないが、以下のものを好ましく用いることができる。
【００７８】
陽イオン性界面活性剤としては、例えば、脂肪族アミン塩、脂肪族４級アンモニウム塩、ベンザルコニウム塩、塩化ベンゼトニウム、ピリジニウム塩、イミダゾリニウム塩等が挙げられる。
【００７９】
陰イオン性界面活性剤としては、例えば、脂肪酸石鹸、Ｎ−アシル−Ｎ−メチルグリシン塩、Ｎ−アシル−Ｎ−メチル−β−アラニン塩、Ｎ−アシルグルタミン酸塩、アシル化ペプチド、アルキルスルフォン酸塩、アルキルベンゼンスルフォン酸塩、アルキルナフタレンスルフォン酸塩、ジアルキルスルホコハク酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。
【００８０】
両性界面活性剤としては、例えば、カルボキシベタイン型、スルホベタイン型、アミノカルボン酸塩、イミダゾリニウムベタイン等、非イオン活性剤としては、ポリオキシエチレン２級アルコールエーテル、ポリオキシエチレンアルキルフェニルエーテル、ポリオキシエチレンステロールエーテル、ポリオキシエチレンラノリン誘導体、ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
【００８１】
さらに、インクの低表面張力化の観点から、これらの界面活性剤の一部がフッ素原子あるいは珪素原子に置換されていることが好ましい。
【００８２】
これらの界面活性剤や溶剤を単独で用いても良いし複数を併用しても良い。
【００８３】
＜その他の添加剤＞
本発明に係るインクには、さらに種々の目的で添加物を含んでも良い。出射安定性、プリントヘッドやインクカートリッジ適合性、保存安定性、画像保存性、その他の諸性能向上の目的に応じて、公知の各種添加剤、例えば、多糖類、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号公報、同５７−８７９８８号公報及び同６２−２６１４７６号公報に記載の紫外線吸収剤、特開昭５７−７４１９２号公報、同５７−８７９８９号公報、同６０−７２７８５号公報、同６１−１４６５９１号公報、特開平１−９５０９１号公報及び同３−１３３７６号公報等に記載されている退色防止剤、特開昭５９−４２９９３号公報、同５９−５２６８９号公報、同６２−２８００６９号公報、同６１−２４２８７１号公報及び特開平４−２１９２６６号公報等に記載されている蛍光増白剤等を挙げることができる。
【００８４】
《インクジェット画像形成方法》
本発明のインクジェット画像形成方法（以後、単に画像形成方法ともいう）においては、本発明に係るインクジェットインクを装填したプリンター等により、デジタル信号に基づきインクジェットヘッドよりインクジェットインクを液滴として吐出させることで、記録媒体に画像形成を行う。
【００８５】
本発明に係るインクを吐出して画像形成を行う際に使用するインクジェットヘッドは、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等など何れの吐出方式を用いても構わない。その中でも、本発明の画像形成方法においては、３０μｍ以下のノズル径を有するピエゾ型インクジェット記録ヘッドを使用することが好ましい。
【００８６】
本発明の画像形成方法において、画像形成方式としては特に制限はなく、シングルパス型、スキャン型のどちらでも良いが、高速印刷に効果的であるという点からシングルパス型が好ましい。シングルパス型のインクジェット画像形成方法とは、記録媒体が一つのインクジェットヘッドユニットの下を通過した際に、一度の通過で、画素を形成するための全てのドットが吐出されるインクジェット画像形成方法である。
【００８７】
シングルパス型の画像形成方法を達成する手段として、ラインヘッド型のインクジェットヘッドを使用することが好ましい。
【００８８】
ラインヘッド型のインクジェットヘッドとは、印刷範囲の幅以上の長さを持つインクジェットヘッドのことを指す。ラインヘッド型のインクジェットヘッドとしては、一つのヘッドで印刷範囲の幅以上であっても良いし、特開２００７−３２０２７８号公報に開示のように複数のヘッドを組み合わせて印刷範囲の幅を超えるよう構成してもよい。
【００８９】
本発明の画像形成方法に用いることのできるインクジェット記録装置の一例を図を参照しながら説明する。
【００９０】
図１は、本発明の画像形成方法に適用可能なシングルパス方式（ラインヘッド方式）のインクジェット記録装置の一例を示す模式図である。
【００９１】
図１において、１１がラインヘッド型のヘッドユニットであり、それぞれ色相の異なるインクを吐出するヘッド１１１〜１１４で構成され、各ヘッドのノズルピッチは３６０ｄｐｉ程度であることが好ましい。なお、本発明でいうｄｐｉとは、２．５４ｃｍ当たりのドット数を表す。
【００９２】
記録媒体である印刷用塗工紙Ｐは、ロール状に積層された状態で、搬送機構１２より矢印方向に繰り出される。この時、印刷用塗工紙Ｐは、画像形成前に赤外線ヒーター等の加熱部１３で予め所定の温度に加熱されてもよい。画像形成面は下部の温度制御プレート１４を用いて、本発明で規定する４０℃以上、９０℃以下の温度になる様に適宜制御が行われる。３０℃以上とすることにより、インクの粘度上昇の効果が十分となり、９０℃以下とすることにより粘度上昇の効果を適宜維持するだけでなく、記録媒体の傷みも低減できる。
【００９３】
図２は、各ヘッド底部におけるノズルの配置を示す底面図である。
【００９４】
図２に示すように、それぞれヘッド１１１とヘッド１１２、ヘッド１１３とヘッド１１４のノズルＮは、半ピッチずつずらした千鳥配列となっている。この様なヘッド構成とすることにより、より緻密な画像を形成することができる。
【００９５】
図３は、ヘッドユニット構成の一例を示す模式図である。
【００９６】
画像幅の広い印刷用塗工紙Ｐを用いる場合は、印刷用塗工紙Ｐの全巾をカバーするように複数個のヘッドＨを千鳥配列に配置したヘッドユニットＨＵを用いることも好ましい。
【００９７】
本発明の記録媒体は特に制限がなく、インク吸収性記録媒体でも、インク非吸収性記録媒体でもよい。本発明では、特にインク非吸収性媒体を使用して高速で印刷した際に、ブリードの発生を十分に防止できる。
【実施例】
【００９８】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。【００９９】
《顔料分散体の調製》
（マゼンタ顔料分散体の調製）
顔料分散剤としてジョンクリル６９０、３部、ジメチルアミノエタノール１．３部、イオン交換水８０．７部を混合した後、加熱攪拌した。この混合液に、Ｃ．Ｉ．ピグメントレッド１２２を１５部添加し、プレミックスした後、０．５ｍｍジルコニアビーズを体積率で５０％充填したサンドグラインダーを用いて分散し、顔料固形分が１５％のマゼンタ顔料分散体を得た。【０１００】
ジョンクリル６９０は、アミンにより中和された水溶性アクリル樹脂で、酸価２４０ｍｇＫＯＨ／ｇ、重量平均分子量１６５００で、ｐＫａは６．７である。ｐＫａは固形分濃度０．５％の水溶液を１００ｍｌ作製し、０．０２Ｎの塩酸水溶液によって、１滴／３分の速度で撹拌を行いながら滴定し、求めた。【０１０１】
（シアン顔料分散体の調製）
顔料分散剤としてジョンクリル６９０  ３部、ジメチルアミノエタノール１．３部、イオン交換水８０．７部を混合した後、加温攪拌した。この混合液にＣ．Ｉ．ピグメントブルー１５：３を１５部添加し、プレミックスした後、０．５ｍｍジルコニアビーズを体積率で５０％充填したサンドグラインダーを用いて分散し、顔料固形分が１５％のシアン顔料分散体を得た。【０１０２】
《インクの調製》
（インク１−Ｍの調製）
下記に記載した各添加剤のうち、マゼンタ顔料分散体を除いたものを、下記の添加量で混合し、十分に攪拌した後、マゼンタ顔料分散体３３部を攪拌しながら添加した。十分に攪拌を行った後、この混合液を＃３５００メッシュの金属フィルターで濾過し、中空糸膜による脱気を行って、インク１−Ｍを調製した。なお、ジョンクリル７０Ｊは、アミンにより中和された水溶性アクリル樹脂であり、ｐＫａは６．３である。ｐＫａは固形分濃度０．５％の水溶液を１００ｍｌ作製し、０．０２Ｎの塩酸水溶液によって、１滴／３分の速度で撹拌を行いながら滴定し、求めた。【０１０３】
（インク１−Ｍ）
酢酸アンモニウム（酢酸：ｐＫａ  ４．７６）                    ２部
カルボジライトＳＶ−０２（日清紡ケミカル社製）（固形分４０％）
１３部
ジョンクリル７０Ｊ（ＢＡＳＦ社製）（固形分３０％）          １０部
マゼンタ顔料分散体                                          ３３部
オルフィンＥ１０１０（アセチレングリコール系界面活性剤、日信化学工業社製）                                                    ０．５部
ＫＦ３５１（シリコーン系界面活性剤、信越化学工業社製）    ０．５部
ジエチレングリコールモノエチルエーテル                        ７部
ジエチレングリコールモノブチルエーテル                      １０部
２−ピロリジノン                                              ５部
水                                                          １９部
１−Ｍの酸・アミン、架橋剤を下記表１のように変更し、インク全体で１００部になるように水を加えた以外は同様に２−Ｍ〜８−Ｍ、１０−Ｍ〜１２−Ｍを調整した。【０１０４】
また、９−Ｍに関しては、１−Ｍの酸・アミン、架橋剤を下記表１のように変更した他に、ジメチルアミノエタノールを水酸化ナトリウム水溶液に変えて調整したマゼンタ顔料分散体に変更して、さらにインク全体で１００部になるように水を加えて調整した。【０１０５】
【表１】
0005971120.tif 000002
【０１０６】
なお、表１の架橋剤において使用した化合物は以下の通りである。
カルボジライトＳＶ−０２（日清紡ケミカル社製）（固形分４０％）
エポクロスＷＳ−５００（日本触媒社製）（固形分４０％）
ケミタイトＰＺ−３３（日本触媒社製）（固形分９９％以上）
また、インク１−Ｃ〜１２−Ｃの調製について、マゼンタ顔料分散体を同量のシアン分散体に変更した以外は同様にして、インク１−Ｃ〜１２−Ｃを調製した。但し、９−Ｃのシアン分散体については、ジメチルアミノエタノールを水酸化ナトリウム水溶液に変えて調整したシアン顔料分散体を用いた。【０１０７】
（インクセットＡ〜Ｌの作製）
インク１−Ｍと１−Ｃの組み合わせをインクセットＡとし、以下同様にＭ、Ｃを組み合わせたインクセットＡ〜Ｌを用意した。【０１０８】
《画像の形成》
〔画像１の形成〕
インクセットＡを用いて、下記の画像形成方法により、印刷塗工紙上、塩化ビニル上に画像１を形成した。【０１０９】
インクジェット記録装置として、図１に記載のシングルパス方式（ラインヘッド方式）のインクジェット記録装置を用いた。印刷用塗工紙としてＳＡ金藤（アート紙、王子製紙社製）を用い、搬送速度２８０ｍｍ／ｓで搬送しながら、記録媒体Ｐを加熱ユニット１３により画像形成面を４０℃に加熱し、ヘッドユニット１１よりインクセットＡを吐出した。なお、印刷用塗工紙の画像形成面の温度は、非接触型の赤外温度計により測定を行った。【０１１０】
また、裏面より画像形成面が５０℃になるように加熱した塩化ビニル（メタマーク社製）にワイヤーバー（安田精機製作所社製）でインクセットＡを１１ｍｌ／ｍ２となるように塗布し、所定時間乾燥した。【０１１１】
ヘッドユニット１１を構成する各ヘッド（１１１〜１１４）は、それぞれ３６０ｄｐｉの２つのヘッドが、図２に示す様なノズルが互い違いの配置になるよう配置し、図３に示す様に、印刷用塗工紙全幅をカバーする様に複数個配置したラインヘッド方式とした。ヘッド１１２よりインクセット１を構成するインク１−Ｍを、ヘッド１１１よりインクセット１を構成するインク１−Ｃを、それぞれ７２０ｄｐｉ×７２０ｄｐｉの解像度で、インク液滴量として１６ｐｌで吐出し、画像形成率が１００％のマゼンタベタ画像上の一部に、画像形成率が１００％のシアンベタ画像を形成し、画像１を得た。【０１１２】
〔画像２〜７、９〜１３の形成〕
インクセットＢ〜Ｌを用いて、画像形成１と同様に画像を形成した。【０１１３】
〔画像８の形成〕
インクセットＡを用いて、画像形成１と同様に画像を塩化ビニル上に形成し、画像形成面を３０℃になるように加熱した印刷塗工紙に同様の方法で画像を形成した。【０１１４】
《形成画像の評価》
〔擦過性の評価〕
乾燥条件として、記録媒体の画像形成面を熱プレートなどで表２に記載の温度に保ちながら、５分及び１０分間放置した後、綿布（カナキン３号）に９Ｎの荷重をかけて各記録画像表面を１０〜３０回こすり、インク剥がれ、綿布へのインク移りを目視観察し、下記基準に従って擦過性を評価した。
◎：３０回こすってもインク剥がれ、綿布へのインク移りが認められなかった
○：３０回こすった後インク剥がれ、または綿布へのインク移りがわずかに認められた
△：３０回こすった後インク剥がれ、または綿布へのインク移りが認められた
×：３０回こすり終わる前にインク剥がれ、または綿布へのインク移りが認められた
〔ブリーディング耐性の評価〕
画像形成率が１００％のマゼンタベタ上の一部に、画像形成率が１００％のシアンが画像形成されたベタ画像を形成し、ブリーディング（画像滲み）の発生の有無を目視観察し、下記の基準に従ってブリーディング耐性を評価した。【０１１５】
◎  ：ブリーディングの発生が認められない
○  ：ブリーディングの発生がほぼ認められない
△  ：シアン画像の０．５ｍｍ以上、１．０ｍｍ未満の滲みが認められる
×  ：シアン画像の１．０ｍｍ以上の滲みが認められる。【０１１６】
【表２】
0005971120.tif 000003
【０１１７】
表２に記載の結果より明らかな様に、本発明の画像形成方法に従って形成した画像は、比較例に対し、乾燥時間が短くても優れた擦過性を有し、さらにブリーディング耐性、保存安定性が高いことが分かる。
【符号の説明】
【０１１８】
１１  ヘッドユニット
１２  搬送機構
１３  加熱部
１４  温度制御プレート
１１１、１１２、１１３、１１４  ヘッド
Ｎ  ノズル
Ｐ  印刷用塗工紙
Ｈ  ヘッド
ＨＵ  ヘッドユニット
【図１】
0005971120.tif 000004
【図２】
0005971120.tif 000005
【図３】
0005971120.tif 000006